ГЛАЗУРЬ
GLASE

Изобретение касается составов бариевых глазурей, которые могут быть использованы для нанесения на керамические изделия декоративно-художественного назначения.
Известна глазурь (бариевая), содержащая, мас.%: полевой шпат 22; кварцевый песок 10; сурик свинцовый 51; каолин 5; барий углекислый 12 [1]. Такая глазурь не является экологически безопасной, поскольку содержит токсичные компоненты (сурик свинцовый и барий углекислый).
Задача изобретения состоит в получении экологически безопасной глазури.
Технический результат достигается тем, что глазурь, включающая полевой шпат, кварцевый песок, каолин, дополнительно содержит барит и поташ при следующем соотношении компонентов, мас.%: полевой шпат 13-17; кварцевый песок 40-44; каолин 3-5; барит 14-20; поташ 20-24.
Глазурь получают следующим образом.
Подготавливают и дозируют компоненты, например, согласно выбранному из таблицы составу.
Таблица
Компоненты
Содержание, мас.%, в составах
1
2
Полевой пшат
17
13
Кварцевый песок
40
44
Каолин
3
5
Барит
20
14
Поташ
20
24
Компоненты измельчают, смешивают и сплавляют при температуре 1400-1450°С. Расплав гранулируют в воду. Полученную фритту подвергают помолу по полного прохождения через сетку 008 и подготавливают глазурную суспензию с влажностью 45-55%. Суспензию наносят в виде тонкого слоя на поверхность отформованных и высушенных керамических изделий и обжигают в интервале температур 900-1000°С.
Глазурь экологически безопасна.
Источники информации
1. Акунова Л.Ф., Крапивин В.А. Технология производства и декорирования художественных керамических изделий. - М.: Высшая школа, 1984. - 207 с.